(57)【要約】  アノードと、そのアノードから離れているカソードとを備える広帯域発光OLEDデバイスは、上記アノードの上方に設けられていて、第1のホスト材料と第1の発光材料を含んでおり、その第1のホスト材料が、ホストの全体積の5％〜50％の範囲の体積を占める1種類以上のモノ-アントラセン誘導体と、ホストの全体積の50％〜95％の範囲の体積を占める1種類以上の芳香族アミン誘導体の混合物である第1の発光層と；その第1の発光層の上方または下方に設けられた第2の発光層とを備えている。
2008505449.tif 000002
【特許請求の範囲】
【請求項１】
アノードと、該アノードから離れているカソードとを備える広帯域発光OLEDデバイスであって、
a）該アノードの上方に設けられていて、第1のホスト材料と第1の発光材料を含んでおり、該第1のホスト材料が、ホストの全体積の5％〜50％の範囲の体積を占める1種類以上のモノ-アントラセン誘導体と、ホストの全体積の50％〜95％の範囲の体積を占める1種類以上の芳香族アミン誘導体の混合物である第1の発光層と；
b）該第1の発光層の上方または下方に設けられた第2の発光層と
を備える広帯域発光OLEDデバイス。
【請求項２】
アノードとカソードを備える白色発光OLEDデバイスであって、
a）該アノードの上方に設けられていて、第1のホスト材料と第1の発光材料を含んでおり、該第1のホスト材料が、ホストの全体積の5％〜50％の範囲の体積を占める1種類以上のモノ-アントラセン誘導体と、ホストの全体積の50％〜95％の範囲の体積を占める1種類以上の芳香族アミン誘導体の混合物であり、該第1の発光材料が、スペクトルの黄色部分から赤色部分に発光のピークを有する第1の発光層と；
b）該第1の発光層の上方または下方に設けられていて、スペクトルの青色部分からシアン色部分に発光のピークを有する第2の発光層とを備えることにより、白色光を発生させるOLEDデバイス。
【請求項３】
上記第2の発光層が第2のホスト材料と第2の発光材料を含んでおり、該第2のホスト材料が1種類以上のモノ-アントラセン誘導体を含む、請求項2に記載の白色発光OLEDデバイス。
【請求項４】
同じモノ-アントラセン誘導体が上記第1のホスト材料と上記第2のホスト材料で使用される、請求項3に記載の白色発光OLEDデバイス。
【請求項５】
上記第1のホスト材料と上記第2のホスト材料のモノ-アントラセン誘導体のうちの少なくとも1つが、
【化１】
2008505449.tif 000039
を含む（ただし、
R1〜R8はHであり；
R9はＲ10と同じではなく；
R9は、脂肪族炭素環のメンバーを有する縮合環を含まないナフチル基であり；
Ｒ10は、脂肪族炭素環のメンバーを有する縮合環を含まないビフェニル基であり；
R9とＲ10は、アミンとイオウ化合物を含まない）、請求項3に記載の白色発光OLEDデバイス。
【請求項６】
上記第1のホスト材料と上記第2のホスト材料のモノ-アントラセン誘導体のうちの少なくとも1つが、
【化２】
2008505449.tif 000040
を含む（ただし、
R1、R2、R3、R4、R5、R6は、各環上にある、以下に示すグループの中から個別に選択した1個以上の置換基を表わす。
グループ1：水素、または1〜24個の炭素原子を有するアルキル；
グループ2：5〜20個の炭素原子を有するアリールまたは置換されたアリール；
グループ3：アントラセニル、ピレニル、ペリレニルいずれかの芳香族縮合環を完成させるのに必要な4〜24個の炭素原子；
グループ4：フリル、チエニル、ピリジル、キノリニル、または他の複素環系の複素芳香族縮合環を完成させるのに必要な、5〜24個の炭素原子を有するヘテロアリールまたは置換されたヘテロアリール；
グループ5：1〜24個の炭素原子を有するアルコキシアミノ、アルキルアミノ、アリールアミノ；
グループ6：フッ素、塩素、臭素、シアノ）、請求項3に記載の白色発光OLEDデバイス。
【請求項７】
上記第2のホスト材料が1種類以上の芳香族アミン誘導体をさらに含んでいて、上記モノ-アントラセン誘導体がホストの全体積の85％超かつ100％未満であり、上記芳香族アミン誘導体がホストの全体積の0％超かつ15％未満である、請求項3に記載の白色発光OLEDデバイス。
【請求項８】
同じ芳香族アミン誘導体が上記第1のホスト材料と上記第2のホスト材料で使用される、請求項7に記載の白色発光OLEDデバイス。
【請求項９】
上記第1の発光材料の選択が、
【化３】
2008505449.tif 000041
（ただしi）またはia）の構造において、A1〜A6は、それぞれの環上の1個以上の置換基であり、各置換基の選択は、以下のカテゴリー：
カテゴリー1：水素、または炭素原子が1〜24個のアルキル；
カテゴリー2：炭素原子が5〜20個のアリールまたは置換されたアリール；
カテゴリー3：縮合した芳香族環または芳香族環系を完成させる、炭素原子を4〜24個含む炭化水素； 
カテゴリー4：炭素原子が5〜24個のヘテロアリールまたは置換されたヘテロアリール（例えばチアゾリル、フリル、チエニル、ピリジル、キノリニル、または単結合を通じて結合しているか、縮合した複素芳香族環系を完成させる他の環系）；
カテゴリー5：炭素原子が1〜24個のアルコキシアミノ、アルキルアミノ、アリールアミノ； 
カテゴリー6：フルオロ、クロロ、ブロモ、シアノ
の1つの中から個別になされる）と；
【化４】
2008505449.tif 000042
（ただしX1〜X16はヒドロまたは置換基として独立に選択されて、赤色、黄色、オレンジ色いずれかの光を出す）と；
【化５】
2008505449.tif 000043
（ただしY1〜Y5は、ヒドロ、アルキル、置換されたアルキル、アリール、置換されたアリールの中から独立に選択された1つ以上の基を表わし；
Y1〜Y5は、独立に、非環式基を含むか、対をなして合わさって1つ以上の縮合環を形成するが、Y3とY5が合わさって縮合環を形成することはない）の中からなされる、請求項2に記載の白色発光OLEDデバイス。
【請求項１０】
上記第2の発光材料の選択が、
1.     以下の構造を有する化合物；
【化６】
2008505449.tif 000044
（ただし、
AとA’は、独立に、少なくとも1個の窒素を含む6員の芳香族環系に対応するアジン環系を表わし；
(Xa)nと(Xb)mは、独立に選択した1個以上の置換基（非環式置換基も含まれる）を表わすか、合わさってAまたはA’と縮合した環を形成し； 
mとnは、独立に0〜4であり；
ZaとZbは、独立に選択した置換基であり；
1、2、3、4、1’、2’、3’、4’は、炭素原子または窒素原子として独立に選択され；
Xa、Xb、Za、Zb、1、2、3、4、1’、2’、3’、4’は、青色の光を出すように選択される）と；
ii）1個以上のアリールアミン置換基を有するジスチリルベンゼン誘導体またはジスチリルビフェニル誘導体、ペリレン、ペリレン誘導体の中からなされる、請求項3に記載の白色発光OLEDデバイス。
【請求項１１】
上記第1の発光層および上記第2の発光層の上方に配置された有機層をさらに備え、この有機層が、電子輸送材料とモノ-アントラセン誘導体を含んでいて、そのモノ-アントラセン誘導体がこの有機層の50体積％までの量存在している、請求項3に記載の白色発光OLEDデバイス。
【請求項１２】
上記有機層が発光材料を含むことによって第3の発光層が提供される、請求項11に記載の白色発光OLEDデバイス。
【請求項１３】
上記第3の発光層が、スペクトルの黄色から緑色の部分に発光のピークを有する、請求項12に記載の白色発光OLEDデバイス。
【発明の詳細な説明】
【技術分野】
【０００１】
本発明は、ホストとドーパントを含む発光層を有する白色発光有機発光ダイオード（OLED）デバイスに関する。
【背景技術】
【０００２】
有機発光ダイオード・デバイス（OLEDデバイスとも呼ばれる）は、一般に、基板と、アノードと、有機化合物からなる正孔輸送層と、適切なドーパントを含む有機発光層と、有機電子輸送層と、カソードを備えている。OLEDデバイスが魅力的なのは、駆動電圧が低く、高輝度で、視角が広く、フル・カラーのフラット発光ディスプレイが可能だからである。Tangらは、この多層OLEDデバイスをアメリカ合衆国特許第4,769,292号と第4,885,211号に記載している。
【０００３】
広帯域発光OLEDデバイスを効率的で、安定で、強固なものにするための方法が相変わらず必要とされている。広帯域光とは、OLEDがスペクトル全体にわたって十分な光を出すため、そのような光をフィルタと組み合わせて利用してフル・カラー・ディスプレイを製造できることを意味する。特に、スペクトルの赤、緑、青の部分に十分な発光がある白色発光OLEDが必要とされており、このような白色発光OLEDでは、白色発光エレクトロルミネッセンス（EL）層を利用してマルチカラー・デバイスを形成することができる。それぞれの画素は、カラー・フィルタ・アレイ（CFA）の一部としてのカラー・フィルタ素子と組み合わされて画素化されたマルチカラー・ディスプレイを実現する。有機EL層は全画素に共通していて、見る人が認識する最終的な色は、画素の対応するカラー・フィルタ素子によって決まる。したがって、有機EL層をまったくパターニングしなくてもマルチカラー・デバイスまたはRGBデバイスを製造することができる。トップ・エミッション型白色CFAデバイスの一例がアメリカ合衆国特許第6,392,340号に示してある。
【０００４】
白色発光OLEDデバイスは、明るくて高効率でなくてはならず、しかも一般に1931国際照明委員会（CIE）の色度座標（CIEx, CIEy）がほぼ（0.33, 0.33）である必要がある。以下の特許と刊行物には、一対の電極に挟まれた正孔輸送層と有機発光層を備えていて白色光を発生させることのできるOLEDデバイスの製造方法が開示されている。
【０００５】
白色発光OLEDデバイスは、以前にJ. Shi（アメリカ合衆国特許第5,683,823号）が報告している。このデバイスでは、発光層が、ホスト発光材料の中に均一に分散された赤色発光材料と青色発光材料を含んでいる。Satoらは、日本国特開平7-142169号に、正孔輸送層の隣に青色発光層を形成した後、赤色発光層を含む領域を有する緑色発光層を形成することによって白色光を出すことのできるOLEDデバイスを開示している。
【０００６】
Kidoらは、Science、第267巻、1332ページ、1995年とApplied Physics Letters、第64巻、815ページ、1994年に、白色光OLEDデバイスを報告している。このデバイスでは、キャリア輸送特性が異なる3つの発光層（それぞれが青色光、緑色光、赤色光を出す）を使用して白色光を発生させている。Littmanらは、アメリカ合衆国特許第5,405,709号に、別の白色発光デバイスを開示している。このデバイスは、正孔-電子再結合に応答して白色光を出すことができ、可視光の青緑から赤の範囲に蛍光を含んでいる。最近、Deshpandeらは、Applied Physics Letters、第75巻、888ページ、1999年に、正孔阻止層によって互いに隔てられた赤色発光層、青色発光層、緑色発光層を用いた白色光OLEDデバイスを発表した。
【０００７】
上に説明したように、白色発光OLEDデバイスを構成するための共通した方法は、異なる発光スペクトルを持つ複数の層を組み合わせるというものである。このような組み合わせでよく起こる1つの問題は、異なる層の相対的な発光強度が電流密度によって変化する可能性があるため、全体的な発光スペクトルと出る色も電流密度とともに変化することである。このような電流依存性があるため、異なる色の画素の強度を互いに調節して望む全体的な発色を実現するには複雑なアルゴリズムが必要とされる。
【０００８】
Koboriらは、未審査の日本国特開2001-52870において、青色発光層と、存在する場合の他の発光層で、アントラセン誘導体と芳香族アミンの混合物を含むホストを用いることを提案している。彼らは、このようにして構成した2つの発光層を有する白色発光OLEDを開示している。開示されている実施例では、どちらの発光層も、芳香族アミンとビスアントラセン化合物が25％／75％の割合になった混合物をホストとして含んでいる。（アノードにより近い）第1の発光層は、ホストに数パーセントの割合でドープされた黄色発光材料としてのルブレン誘導体を含んでいる。白色光を作るには、第1の発光層の表面に（カソードにより近い）第2の発光層を設ける。この第2の発光層では、アリールアミン置換されたスチレン誘導体を青色発光化合物としてホストにドープする。この例では、電子輸送層が第2の発光層の上に設けられ、アルカリ金属ハロゲン化物を含む電子注入層（CsI）が電子輸送層の上に堆積され、Mg：Ag合金からなるカソードがCsIの上に堆積されている。
【０００９】
日本国特開2001-52870に開示されているOLEDによって実用的な寿命を持った十分な白色が得られるとはいえ、有効な方法ではない。例えばアルカリ金属ハロゲン化物を含む電子注入層を取り除くだけで、90％超が第1の発光層に由来する黄色発光が劇的にシフトする。その結果、効率も顕著に低下し、寿命も著しく短くなった。さらに、寿命の短縮が特に青色に関して大きいこともわかった。従来技術では、Mg：Agからなるカソードを用いると、アルカリ金属ハロゲン化物層なしに優れた性能が得られることが知られている。アルカリ金属ハロゲン化物層の有無だけによって性能がこのように劇的に変化することは、製造上の観点からは許容できない。これは、この構造の色、効率、寿命がOLEDの電子注入特性に対して非常に敏感であることを意味する。製造する際にはOLEDデバイスが、製造プロセスで発生する可能性のあるいろいろな変数の影響を受けにくくなっている必要がある。これらの変数のうちのいくつかは製造上の許容度に関係しており、そのような変数として、例えば化学的組成の変動、厚さの変動、電子注入特性の変動、正孔注入特性の変動などがある。他のいくつかの変数は、方法と材料（カソードも含む）の選択の自由度に関する。さまざまな理由（反射率、導電率、製造の容易さ）により、デバイスを再構成することなくカソードを変える必要がある。
【００１０】
アメリカ合衆国特許第5,885,498号には、Tg（ガラス転移温度）が高い正孔輸送層に対称なアントラセン化合物（例えば9,10-ジフェニルアントラセン（DPA））を低濃度でドープすることが開示されている。この場合、DPAから光が出る。このようなデバイスは、効率がより高く、保管時に形成される黒いスポットの数が減少していると述べられている。この特許には、このような混合物がホスト材料として役に立つことは開示されていない。
【発明の開示】
【発明が解決しようとする課題】
【００１１】
したがって本発明の1つの目的は、改善された広帯域有機発光デバイスを提供し、広帯域光の中にスペクトルの白色部分に実質的に入る光が含まれているようにすることである。
【課題を解決するための手段】
【００１２】
この目的は、アノードと、該アノードから離れているカソードとを備える広帯域発光OLEDデバイスであって、
a）該アノードの上方に設けられていて、第1のホスト材料と第1の発光材料を含んでおり、該第1のホスト材料が、ホストの全体積の5％〜50％の範囲の体積を占める1種類以上のモノ-アントラセン誘導体と、ホストの全体積の50％〜95％の範囲の体積を占める1種類以上の芳香族アミン誘導体の混合物である第1の発光層と；
b）該第1の発光層の上方または下方に設けられた第2の発光層と
を備える広帯域発光OLEDデバイスによって達成される。
【発明の効果】
【００１３】
本発明の1つの利点は、色と効率が通常の製造時に生じるいろいろな変動の影響を受けないことである。本発明の別の利点は、出る色と効率が、カソード材料の違い、電子注入材料の違い、電子注入層の有無の影響を受けないことである。本発明のさらに別の利点は、出る色が、デバイスを駆動する電流密度の影響をほとんど受けないことである。
【発明を実施するための最良の形態】
【００１４】
デバイスの特徴的なサイズ（例えば層の厚さ）は１μｍ未満の範囲であることがしばしばあるため、図面は、サイズを正確にというよりは、見やすくなるように描いてある。
【００１５】
“画素”という用語は、従来技術で使用されているように、ディスプレイ・パネルのある領域であって、刺激することによって他の領域とは独立の光を出すことのできる領域を示すのに用いる。“OLEDデバイス”または“有機発光ディスプレイ”という用語は、従来技術で使用されているように、画素として有機発光ダイオードを備えるディスプレイ装置を意味する。カラーOLEDデバイスは、少なくとも一色の光を出す。“マルチカラー”という用語は、異なる領域に異なる色相の光を出すことのできるディスプレイ・パネルを記述するのに用いる。この用語は、特に、いろいろな色の画像を表示することのできるディスプレイ・パネルを記述するのに用いる。領域は、必ずしも互いに連続している必要はない。“フル・カラー”という用語は、可視スペクトルの赤色領域と緑色領域と青色領域で光を出すことができて、複数の色相を組み合わせた画像を表示できるマルチカラー・ディスプレイ・パネルを記述するのに用いる。赤、緑、青は三原色を構成し、その三原色を適切に混合することによって他の色を作り出すことができる。“色相”という用語は、可視スペクトル内の発光の強度プロファイルを意味する。色相が異なると、目で見て色の違いを識別することができる。画素は、一般に、ディスプレイ・パネルの中でアドレス可能な最小単位を指すのに用いる。
【００１６】
本明細書では、広帯域発光は、可視スペクトルの多数の部分（例えば青と緑）で大きな成分を有する光である。広帯域発光には、白色光を作るためにスペクトルの赤、緑、青の部分で光が出る場合も含まれる。白色光は、ユーザーが白色と認識する光、またはカラー・フィルタと組み合わせてマルチカラー・ディスプレイまたはフル・カラー・ディスプレイを製造するのに十分な発光スペクトルを有する光である。ある場合にはCIEx, CIEy座標がほぼ0.33, 0.33となっていることが理想的だが、実際の座標は大きく変化する可能性があり、それでも非常に有用である。
【００１７】
ここで図1を参照すると、本発明の第1の実施態様で使用できる発光OLEDデバイス10の1つの画素の断面図が示してある。OLEDデバイス10は広帯域発光OLEDデバイスであり、白色発光OLEDデバイスになることができる。OLEDデバイス10は、少なくとも、基板20と、アノード30と、アノード30から離れたカソード90と、第1の発光層45と、第2の発光層50を備えている。第1の発光層と第2の発光層は異なる色の光を出す。白色発光が望ましい場合には、第1の発光層と第2の発光層は、一般に、互いに相補的な色、または互いにほぼ相補的な色を出す。有用な白色光を作るためには、白色発光OLEDデバイスのこれら2つの発光層の発光の組み合わせが可視スペクトルの大部分をカバーする必要がある。例えば第1の発光層は黄色の光を出すことができ、第2の発光層は青色の光を出すことができる。他の組み合わせとして、赤とシアンなども可能である。OLEDデバイス10は、カラー・フィルタ25、正孔注入層35、正孔輸送層40、電子輸送層55、電子注入層60も備えることができる。正孔注入層35、正孔輸送層40、第1の発光層45、第2の発光層50、電子輸送層55、電子注入層60は、アノード30とカソード90の間に配置される有機EL素子70を構成する一連の有機層であり、本発明では、合わさって広帯域光を出すための異なった少なくとも2種類のドーパントを含んでいる。これらの要素についてさらに詳しく説明する。
【００１８】
基板20は、有機または無機の固体にすること、または有機と無機の固体を含むことができる。基板20は堅固でも可撓性があってもよく、独立した個別の部材（例えばシートやウエハ）として処理すること、または連続したロールとして処理することができる。典型的な基板材料としては、ガラス、プラスチック、金属、セラミック、半導体、金属酸化物、半導体酸化物、半導体窒化物、またはこれらの組み合わせがある。基板20は、諸材料の均一な混合物、諸材料の複合体、諸材料の多層体のいずれかにすることが可能である。基板20は、OLEDデバイスの製造で一般に使用される基板であるOLED基板（例えばアクティブ-マトリックス低温ポリシリコン基板、またはアモルファス-シリコンTFT基板）にすることができる。基板20は、どの方向に光を出したいかに応じて透光性か不透明にすることができる。透光性は、基板を通してEL光を見る場合に望ましい。その場合には透明なガラスまたはプラスチックが一般に使用される。上部電極を通してEL光を見る用途では、底部支持体の透光特性は重要ではないため、底部支持体は、透光性、光吸収性、光反射性のいずれでもよい。この場合に用いられる基板としては、ガラス、プラスチック、半導体材料、セラミック、回路板材料や、OLEDデバイス（パッシブ-マトリックス・デバイスでもアクティブ-マトリックス・デバイスでもよい）を形成するのに一般に使用される他のあらゆる材料などがある。
【００１９】
1つの電極が基板20の上に形成されるが、その電極はアノード30にされるのが最も一般的である。しかし本発明のOLEDデバイスがこの構成に限定されることはなく、代わりにカソードを第1の電極にすることができる。この明細書では、基板に近い電極がアノードであると見なす。EL光を基板20を通して見る場合、アノード30は、興味の対象となる光に対して透明か、実質的に透明である必要がある。本発明において有用な透明なアノード用の一般的な材料は、インジウム-スズ酸化物（ITO）とスズ酸化物であるが、他の金属酸化物（例えばアルミニウムをドープした亜鉛酸化物、インジウムをドープした亜鉛酸化物、マグネシウム-インジウム酸化物、ニッケル-タングステン酸化物）も可能である。これら酸化物に加え、金属窒化物（例えば窒化ガリウム）、金属セレン化物（例えばセレン化亜鉛）、金属硫化物（例えば硫化亜鉛）をアノードとして用いることができる。EL光を上部電極を通して見るような用途では、アノードの透過特性は重要でなく、あらゆる導電性材料（透明なもの、不透明なもの、反射性のもの）を使用できる。この用途での具体的な導電性材料としては、金、イリジウム、モリブデン、パラジウム、白金などがある。好ましいアノード用材料は、透光性であろうとそうでなかろうと、仕事関数が4.1eV以上である。望ましいアノード用材料は、適切な任意の手段（例えば蒸着、スパッタリング、化学蒸着、電気化学的手段）で堆積させることができる。アノードは、よく知られているフォトリソグラフィ法を利用してパターニングすることができる。
【００２０】
カソード90は、電子輸送層55の上または、電子輸送層を使用しない場合、発光層50の上方に形成される。アノード30を通って光が出る場合には、カソード材料は、ほぼ任意の導電性材料にすることができる。望ましい材料は優れた膜形成特性を有するため、下にある有機層との接触がよくなり、低電圧で電子の注入が促進され、優れた安定性を得ることができる。有用なカソード材料は、仕事関数が小さな（3.0eV未満）金属または合金を含んでいることがしばしばある。好ましい1つのカソード材料は、アメリカ合衆国特許第4,885,221号に記載されているように、銀が1％〜20％の割合で含まれたMg：Ag合金からなる。適切なカソード材料の別のクラスとしては、仕事関数が小さな金属または金属塩からなる薄い層と、その上に被せたより厚い導電性金属層とからなる二層がある。このような1つのカソードは、アメリカ合衆国特許第5,677,572号に記載されているように、LiFからなる薄い層と、その上に載るより厚いAl層からなる。他の有用なカソード材料としては、アメリカ合衆国特許第5,059,861号、第5,059,862号、第6,140,763号に開示されているものなどがある。
【００２１】
カソード90を通して発光を見る場合、カソード90は、透明であるか、ほぼ透明である必要がある。このような用途のためには、金属が薄いか、透明な導電性酸化物を使用するか、このような材料を含んでいる必要がある。光学的に透明なカソードは、アメリカ合衆国特許第5,776,623号と第6,548,956号により詳しく記載されている。カソード材料は、蒸着、スパッタリング、化学蒸着によって堆積させることができる。必要な場合には、よく知られた多数の方法でパターニングすることができる。方法としては、例えば、スルー・マスク蒸着、アメリカ合衆国特許第5,276,380号とヨーロッパ特許第0 732 868号に記載されている一体化シャドウ・マスキング、レーザー除去、選択的化学蒸着などがある。
【００２２】
カソード90はアノード30とは離れている。これは、鉛直方向に離れていることを意味する。カソード90は、アクティブ・マトリックス・デバイスの一部にすることができ、その場合には、ディスプレイ全体で電極が1つだけになる。あるいはカソード90は、パッシブ・マトリックス・デバイスの一部にすることもできる。その場合、それぞれのカソード90が1つの画素列をアクティブにすることができ、カソード90はアノード30と直角に配置される。
【００２３】
カソード材料は、蒸着、スパッタリング、化学蒸着によって堆積させることができる。必要な場合には、よく知られた多数の方法でパターニングすることができる。方法としては、例えば、スルー・マスク蒸着、アメリカ合衆国特許第5,276,380号とヨーロッパ特許第0 732 868号に記載されている一体化シャドウ・マスキング、レーザー除去、選択的化学蒸着などがある。
【００２４】
第1の発光層45と第2の発光層50は、それぞれ正孔-電子再結合に応答して光を発生させる。これらの発光層は一般に正孔輸送層40の上に配置されるが、本発明を実施する上で正孔輸送層40は必要でない。望ましい有機発光材料は、適切な任意の手段（例えば蒸着、スパッタリング、化学蒸着、電気化学的手段、照射によるドナー材料からの熱転写）で堆積させることができる。有用な有機発光材料は周知である。アメリカ合衆国特許第4,769,292号、第5,935,721号により詳しく説明されているように、有機EL素子の各発光層は、ルミネッセンス材料または蛍光材料を含んでおり、この領域で電子-正孔対の再結合が起こる結果としてエレクトロルミネッセンスが生じる。1つの発光層の中で再結合させ、エネルギー伝達プロセスを通じて別の発光層の中でルミネッセンスを発生させることもできる。発光層は単一の材料で構成できるが、より一般的には、ゲスト化合物またはドーパントをドープしたホスト材料からなる。光は主としてドーパントから発生する。本発明は、このようなホスト／ドーパント発光層とOLEDデバイスに関する。ドーパントは、特定のスペクトルを有する着色光が出るように選択する。ドーパントは、通常は強力な蛍光染料を選択し、一般に、0.01〜10質量％の割合でホスト材料に組み込む。
【００２５】
ドーパントとして染料を選択する際の重要な関係は、光学的バンドギャップの値である。このバンドギャップは、染料分子の発光性励起状態と基底状態のエネルギー差として定義され、その染料分子の最低空軌道と最高被占軌道のエネルギー差にほぼ等しい。ホスト材料からドーパント分子に効率的にエネルギーが移動するための必要条件、またはドーパントからホストにエネルギーが逆流しないための必要条件は、ドーパントのバンドギャップがホスト材料のバンドギャップよりも小さいことである。
【００２６】
有用であることが知られている発光分子としては、アメリカ合衆国特許第4,768,292号、第5,141,671号、第5,150,006号、第5,151,629号、第5,294,870号、第5,405,709号、第5,484,922号、第5,593,788号、第5,645,948号、第5,683,823号、第5,755,999号、第5,928,802号、第5,935,720号、第5,935,721号、第6,020,078号、第6,534,199号に開示されているものなどがある。
【００２７】
第1の発光層45はアノード30の上方に設けられていて、第1のホスト材料と第1の発光材料を含んでいる。第1のホスト材料は、ホストの全体積の5％〜50％を占める1種類以上のモノ-アントラセン誘導体と、ホストの全体積の50％〜95％を占める1種類以上の芳香族アミン誘導体の混合物である。
【００２８】
第1の発光層45に含まれるモノ-アントラセン誘導体は、9位と10位に炭化水素置換基または置換された炭化水素置換基を有する単一のアントラセン核の誘導体にすることができる。例えば9,10-ジ-(2-ナフチル)アントラセン（一般式F）の誘導体は、エレクトロルミネッセンスをサポートすることのできる有用なホスト材料の1つのクラスを形成し、波長が400nmよりも長い光（例えば青、緑、黄、オレンジ、赤）を出させるのに特に適している。
【００２９】
【化１】
2008505449.tif 000003
ただし、
R1、R2、R3、R4、R5、R6は、各環上にある、以下に示すグループの中から個別に選択した1個以上の置換基を表わす。
グループ1：水素、または1〜24個の炭素原子を有するアルキル；
グループ2：5〜20個の炭素原子を有するアリールまたは置換されたアリール；
グループ3：アントラセニル、ピレニル、ペリレニルいずれかの芳香族縮合環を完成させるのに必要な4〜24個の炭素原子；
グループ4：フリル、チエニル、ピリジル、キノリニル、または他の複素環系の複素芳香族縮合環を完成させるのに必要な、5〜24個の炭素原子を有するヘテロアリールまたは置換されたヘテロアリール；
グループ5：1〜24個の炭素原子を有するアルコキシアミノ、アルキルアミノ、アリールアミノ；
グループ6：フッ素、塩素、臭素、シアノ。
【００３０】
一般式（I）のモノアントラセン誘導体もエレクトロルミネッセンスをサポートすることのできる有用なホスト材料であり、波長が400nmよりも長い光（例えば青、緑、黄、オレンジ、赤）を出させるのに特に適している。一般式（I）のアントラセン誘導体は、2003年10月24日にLelia Cosimbescuらによって「アントラセン誘導体ホストを含むエレクトロルミネッセンス・デバイス」という名称で出願されて譲受人に譲渡されたアメリカ合衆国特許出願シリアル番号第10/693,121号に記載されている（その開示内容は、参考としてこの明細書に組み込まれているものとする）。
【００３１】
【化２】
2008505449.tif 000004
ただし、
R1〜R8はHである。
R9は、脂肪族炭素環のメンバーを有する縮合環を含まないナフチル基である。ただしR9とR10は同じではなく、アミン類とイオウ化合物を含んでいない。R9は、1つ以上の縮合環をさらに備えていて芳香族縮合環系（例えばフェナントリル、ピレニル、フルオランテン、ペリレン）を形成している置換されたナフチル基であるか、1個以上の置換基（例えばフッ素、シアノ基、ヒドロキシ基、アルキル基、アルコキシ基、アリールオキシ基、アリール基、複素環式オキシ基、カルボキシ基、トリメチルシリル基）で置換されたナフチル基であるか、縮合した2つの環からなる置換されていないナフチル基であることが好ましい。R9は、パラ位が置換された2-ナフチルまたは1-ナフチルか、パラ位が置換されていない2-ナフチルまたは1-ナフチルであることが好ましい。
R10は、脂肪族炭素環のメンバーを有する縮合環を含まないビフェニル基である。R10は、置換されていて芳香族縮合環（例えばナフチル、フェナントリル、ペリレン）を形成しているビフェニル基か、1個以上の置換基（例えばフッ素、シアノ基、ヒドロキシ基、アルキル基、アルコキシ基、アリールオキシ基、アリール基、複素環式オキシ基、カルボキシ基、トリメチルシリル基）で置換されたビフェニル基か、置換されていないビフェニル基であることが好ましい。R10は、置換されていない4-ビフェニルまたは3-ビフェニルか、縮合環を含まない他のフェニル環で置換されていて三フェニル環系を形成している4-ビフェニルまたは3-ビフェニルか、2-ビフェニルであることが好ましい。特に有用なのは、9-(2-ナフチル)-10-(4-ビフェニル)アントラセンである。
【００３２】
発光層で使用するのに役立つモノ-アントラセン材料のいくつかの例として、以下のものがある。
【００３３】
【化３】
2008505449.tif 000005
【００３４】
芳香族アミン誘導体としては、正孔輸送特性を有するあらゆるアミンが可能である。正孔輸送層と正孔輸送材料についてはあとでさらに詳しく説明する。発光層45で使用できる芳香族アミン誘導体の例をいくつか挙げると以下のようになる。
1,1-ビス(4-ジ-p-トリルアミノフェニル)シクロヘキサン；
1,1-ビス(4-ジ-p-トリルアミノフェニル)-4-フェニルシクロヘキサン；
4,4'-ビス(ジフェニルアミノ)クアテルフェニル；
ビス(4-ジメチルアミノ-2-メチルフェニル)-フェニルメタン；
トリ(p-トリル)アミン；
4-(ジ-p-トリルアミノ)-4'-[4'-(ジ-p-トリルアミノ)-1-スチリル]スチルベン；
N,N,N',N'-テトラ-p-トリル-4,4'-ジアミノビフェニル；
N,N,N',N'-テトラフェニル-4,4'-ジアミノビフェニル；
N-フェニルカルバゾール；
ポリ(N-ビニルカルバゾール)；
N,N'-ジ-1-ナフタレニル-N,N'-ジフェニル-4,4'-ジアミノビフェニル；
4,4'-ビス[N-(1-ナフチル)-N-フェニルアミノ]ビフェニル（NPB）；
4,4'-ビス[N-(1-ナフチル)-N-(2-ナフチル)アミノ]ビフェニル（TNB）；
4,4"-ビス[N-(1-ナフチル)-N-フェニルアミノ]-p-テルフェニル；
4,4'-ビス[N-(2-ナフチル)-N-フェニルアミノ]ビフェニル；
4,4'-ビス[N-(3-アセナフテニル)-N-フェニルアミノ]ビフェニル；
1,5-ビス[N-(1-ナフチル)-N-フェニルアミノ]ナフタレン；
4,4'-ビス[N-(9-アントリル)-N-フェニルアミノ]ビフェニル；
4,4"-ビス[N-(1-アントリル)-N-フェニルアミノ]-p-テルフェニル；
4,4'-ビス[N-(2-フェナントリル)-N-フェニルアミノ]ビフェニル；
4,4'-ビス[N-(8-フルオランテニル)-N-フェニルアミノ]ビフェニル；
4,4'-ビス[N-(2-ピレニル)-N-フェニルアミノ]ビフェニル；
4,4'-ビス[N-(2-ナフタセニル)-N-フェニルアミノ]ビフェニル；
4,4'-ビス[N-(2-ペリレニル)-N-フェニルアミノ]ビフェニル；
4,4'-ビス[N-(1-コロネニル)-N-フェニルアミノ]ビフェニル；
2,6-ビス(ジ-p-トリルアミノ)ナフタレン；
2,6-ビス[ジ-(1-ナフチル)アミノ]ナフタレン；
2,6-ビス[N-(1-ナフチル)-N-(2-ナフチル)アミノ]ナフタレン；
N,N,N',N'-テトラ(2-ナフチル)-4,4"-ジアミノ-p-テルフェニル；
4,4'-ビス｛N-フェニル-N-[4-(1-ナフチル)-フェニル]アミノ｝ビフェニル；
4,4'-ビス[N-フェニル-N-(2-ピレニル)アミノ]ビフェニル；
2,6-ビス[N,N-ジ(2-ナフチル)アミノ]フルオレン；
1,5-ビス[N-(1-ナフチル)-N-フェニルアミノ]ナフタレン。
【００３５】
望ましい蛍光ドーパントとしては、一般に、ペリレンまたはペリレンの誘導体や、アントラセン、テトラセン、キサンテン、ルブレン、クマリン、ローダミン、キナクリドンの誘導体や、ジシアノメチレンピラン化合物、チオピラン化合物、ポリメチン化合物、ピリリウム化合物、チアピリリウム化合物、ジスチリルベンゼン誘導体、ジスチリルビフェニル誘導体、ビス(アジニル)メタンホウ素錯体化合物、カルボスチリル化合物などがある。有用なドーパントの代表例としては、以下のものがあるが、これですべてではない。
【００３６】
【化４】
2008505449.tif 000006
【００３７】
【化５】
2008505449.tif 000007
【００３８】
【化６】
2008505449.tif 000008
【００３９】
【化７】
2008505449.tif 000009
【００４０】
【化８】
2008505449.tif 000010
【００４１】
他の有機発光材料として、ポリマー物質が可能である。それは、例えば、譲受人に譲渡されたWolkらのアメリカ合衆国特許第6,194,119 B1号とその中で引用されている参考文献に記載されているポリフェニレンビニレン誘導体、ジアルコキシ-ポリフェニレンビニレン、ポリ-パラフェニレン誘導体、ポリフルオレン誘導体である。
【００４２】
第1の発光層45は、第1の発光材料を含んでいる。好ましい一実施態様では、第1の発光層45は可視スペクトルの黄色〜赤色の部分に発光ピークを持つことができるため、第1の発光材料は、黄色ドーパント、オレンジ色ドーパント、赤色ドーパントのいずれかにすることができる。黄色発光ドーパントは、以下の構造の化合物を含むことができる。
【００４３】
【化９】
2008505449.tif 000011
ただしA1〜A6はそれぞれの環上の1つ以上の置換基を表わし、各置換基は、以下に示すカテゴリーの中から個別に選択される。
カテゴリー1：水素、または炭素原子が1〜24個のアルキル；
カテゴリー2：炭素原子が5〜20個のアリールまたは置換されたアリール；
カテゴリー3：縮合した芳香族環または芳香族環系を完成させる、炭素原子を4〜24個含む炭化水素； 
カテゴリー4：炭素原子が5〜24個のヘテロアリールまたは置換されたヘテロアリール（例えばチアゾリル、フリル、チエニル、ピリジル、キノリニル、または単結合を通じて結合しているか、縮合した複素芳香族環系を完成させる他の環系）；
カテゴリー5：炭素原子が1〜24個のアルコキシアミノ、アルキルアミノ、アリールアミノ；
カテゴリー6：フルオロ、クロロ、ブロモ、シアノ。
【００４４】
特に有用な黄色ドーパントの例は、5,6,11,12-テトラフェニルナフタセン（ルブレン）；6,11-ジフェニル-5,12-ビス(4-(6-メチル-ベンゾチアゾル-2-イル)フェニル)ナフタセン（DBzR）；5,6,11,12-テトラ(2-ナフチル)ナフタセン（NR）などであり、その化学式を以下に示す。
【００４５】
【化１０】
2008505449.tif 000012
【００４６】
適切な黄色ドーパントは複数の化合物の混合物でもよく、その化合物は、それぞれが黄色ドーパンであってもよい。
【００４７】
赤色発光ドーパントとしては、以下の構造式Q1で表わされるジインデノペリレン化合物：
【化１１】
2008505449.tif 000013
が可能である。ただしこの構造式Q1におけるX1〜X16としては、独立に、ヒドロまたは赤色発光置換基を選択する。
【００４８】
このクラスの有用な赤色ドーパントの代表例として、以下のものがある。
【００４９】
【化１２】
2008505449.tif 000014
【００５０】
【化１３】
2008505449.tif 000015
【００５１】
【化１４】
2008505449.tif 000016
【００５２】
【化１５】
2008505449.tif 000017
【００５３】
【化１６】
2008505449.tif 000018
【００５４】
【化１７】
2008505449.tif 000019
【００５５】
【化１８】
2008505449.tif 000020
【００５６】
【化１９】
2008505449.tif 000021
【００５７】
ドーパントとして特に好ましいジインデノペリレンは、ジベンゾ｛[f,f']-4,4',7,7'-テトラフェニル｝ジインデノ-[1,2,3-cd:1',2',3'-lm]ペリレン（TPDBP、上に示したQ10）である。
【００５８】
本発明において有用な他の赤色ドーパントは、一般式S1で表わされるDCMクラスの染料に属する。
【００５９】
【化２０】
2008505449.tif 000022
ただし、
Y1〜Y5は、ヒドロ、アルキル、置換されたアルキル、アリール、置換されたアリールの中から独立に選択した1つ以上の基を表わし；
Y1〜Y5は、独立に、非環式基を含むか、対をなして合わさって1つ以上の縮合環を形成するが、Y3とY5が合わさって縮合環を形成することはない。
【００６０】
赤い光を出す有用かつ好ましい一実施態様では、Y1〜Y5の選択を、ヒドロ、アルキル、アリールの中から独立に行なう。DCMクラスの特に有用なドーパントの構造を以下に示す。
【００６１】
【化２１】
2008505449.tif 000023
【００６２】
【化２２】
2008505449.tif 000024
【００６３】
好ましい1つのDCMドーパントはDCJTBである。有用な赤色ドーパントは複数の化合物の混合物でもよく、その化合物は、それぞれが赤色ドーパンであってもよい。
【００６４】
第2の発光層50は、第1の発光層45の上または下に設けられる。第2の発光層50は、スペクトルの青色〜シアン色の部分に発光ピークを持つことができるため、第1の発光層がスペクトルの黄色〜赤色の部分に発光ピークを持っていると、これら2つの発光層の発光を組み合わせることで白色光が作り出される。第2の発光層50は、第2のホスト材料と第2の発光材料を含んでいる。一実施態様では、第2のホスト材料は、1種類以上のモノ-アントラセン誘導体である。このモノ-アントラセン誘導体は、第1の発光層45のためのモノ-アントラセン誘導体として選ばれる可能性があるのと同じモノ-アントラセン誘導体の中から選択される。第2の発光層50のために選択されるモノ-アントラセン誘導体は、第1の発光層45のためのモノ-アントラセン誘導体と同じでも異なっていてもよい。
【００６５】
別の一実施態様では、第2のホスト材料は、ホストの全体積の85％超かつ100％未満を占める1種類以上のモノ-アントラセン誘導体と、ホストの全体積の0％超かつ15％未満を占める1種類以上の芳香族アミン誘導体の混合物を含むことができる。モノ-アントラセン誘導体は、第1の発光層45のためのモノ-アントラセン誘導体候補と同じモノ-アントラセン誘導体の中から選択され、芳香族アミン誘導体は、第1の発光層45のための芳香族アミン誘導体候補と同じ芳香族アミン誘導体の中から選択される。第2の発光層50のために選択されるモノ-アントラセン誘導体は、第1の発光層45のためのモノ-アントラセン誘導体と同じでも異なっていてもよい。同様に、第2の発光層50のために選択される芳香族アミン誘導体は、第1の発光層45のための芳香族アミン誘導体と同じでも異なっていてもよい。
【００６６】
Koboriらは、未審査の日本国特開2001-52870において、アントラセン誘導体と芳香族アミンの混合物を含むホストを用いることを提案しているが、青色発光層と存在する他のすべての発光層においてそうすべきことを明確に述べている。さらに、同じホストをすべての発光層で使用するという結論が導かれている。このようにすると安定性が向上するが、これは、上に説明したように、デバイスを強固なものにする方法ではない。Koboriらは、異なる発光層で異なるホストを使用するとデバイスを強固なものにできることはまったく指摘していない。さらに、彼らは、混合ホストを青色発光層に組み込むことを述べているだけで、そのような混合ホストを黄色発光層でだけ使用すると安定性の改善を損なうことなくより強固なものにできることはまったく指摘していない。さらに、提示されている実施例には、アミンに対するアントラセンの割合を変えるとデバイスをより強固なものにできることが指摘されていない。
【００６７】
第2の発光材料は青色発光ドーパントにすることができる。青色発光ドーパントとしては、ペリレンまたはその誘導体、ジスチリルベンゼンの青色発光誘導体、1個以上のアリールアミン置換基を有するジスチリルビフェニル、構造がM1の化合物：
【化２３】
2008505449.tif 000025
などが挙げられる（ただし構造M1において、
AとA’は、独立に、少なくとも1個の窒素を含む6員の芳香族環系に対応するアジン環系を表わし；
(Xa)nと(Xb)mは、独立に選択した1個以上の置換基（非環式置換基も含まれる）を表わすか、合わさってAまたはA’と縮合した環を形成し； 
mとnは、独立に0〜4であり；
ZaとZbは、独立に選択した置換基であり；
1、2、3、4、1’、2’、3’、4’は、炭素原子または窒素原子として独立に選択され；
Xa、Xb、Za、Zb、1、2、3、4、1’、2’、3’、4’は、青色の光を出すように選択される）。
【００６８】
上記のクラスのドーパントの例をいくつか以下に示す。
【００６９】
【化２４】
2008505449.tif 000026
【００７０】
【化２５】
2008505449.tif 000027
【００７１】
【化２６】
2008505449.tif 000028
【００７２】
特に有用な青色ドーパントの別のクラスとしては、ジスチリルアレーン（例えばジスチリルベンゼン、ジスチリルビフェニル）の青色発光誘導体が挙げられる。その中には、アメリカ合衆国特許第5,121,029号に記載されている化合物も含まれる。ジスチリルアレーンの青色発光誘導体のうちで特に有用なのは、ジアリールアミノ基で置換されたもの（ジスチリルアミンとしても知られる）である。例として、以下の一般式（N1）：
【化２７】
2008505449.tif 000029
を持つビス[2-[4-[N,N-ジアリールアミノ]フェニル]ビニル]ベンゼンと、以下の一般式（N2）：
【化２８】
2008505449.tif 000030
を持つビス[2-[4-[N,N-ジアリールアミノ]フェニル]ビニル]ビフェニルがある。
【００７３】
一般式（N1）と（N2）において、R1〜R4は同じでも異なっていてもよく、それぞれ1個以上の置換基（アルキル、アリール、縮合したアリール、ハロ、シアノ）を表わす。好ましい一実施態様では、R1〜R4は、それぞれ1〜約10個の炭素原子を含むアルキル基である。この場合の特に好ましい青色ドーパントは、1,4-ビス[2-[4-[N,N-ジ(p-トリル)アミノ]フェニル]ビニル]ベンゼン（BDTAPVB、上に示した一般式（L47））である。
【００７４】
カラー・フィルタ25は、OLEDデバイス10の画素から出る色のためのカラー・フィルタ素子を備えており、有機EL素子70と組み合わされるカラー・フィルタ・アレイの一部となっている。カラー・フィルタ25は、白色光に応答してあらかじめ選択した色の光を通過させる帯域スペクトルを持つように構成されているため、あらかじめ選択したカラー出力が得られる。それぞれ赤色の光、緑色の光、青色の光を通過させる3種類のカラー・フィルタ25からなるアレイが、フル・カラーOLEDデバイスにおいて特に有用である。いくつかのタイプのカラー・フィルタが従来技術で知られている。1つのタイプのカラー・フィルタ25は、第2の透明な基板の上に形成された後、第1の基板20の画素と揃った状態にされる。別のタイプのカラー・フィルタ25は、OLEDデバイスの諸素子の上に直接形成される。多数の画素を備えるディスプレイでは、画素のクロストークを減らしてディスプレイのコントラストを改善するため、個々のカラー・フィルタ素子の間のスペースをブラック・マトリックス（図示せず）で埋めることもできる。ここではカラー・フィルタ25がアノード30と基板20の間に位置するように図示してあるが、カラー・フィルタ25は基板20の外面に配置することもできる。トップ・エミッション型デバイスでは、カラー・フィルタ25をカソード90の上に配置することができる。あるいはカラー・フィルタの代わりに色変更媒体（CCM）を用いることもできる。色変更媒体は1つの波長の光を吸収し、より長い波長の蛍光を出す。一般に、CCM層は青色または緑色の光を吸収し、緑色または赤色の光を出す。CCM層は、カラー・フィルタと組み合わせて使用することができる。
【００７５】
必ずしも必要なわけではないが、有機発光ディスプレイでは、正孔注入層35をアノード30の上に形成すると有用であることがしばしばある。正孔注入材料は、その後に形成する有機層の膜形成特性を改善することと、正孔輸送層に正孔を容易に注入することに役立つ。正孔注入層35で使用するのに適した材料としては、アメリカ合衆国特許第4,720,432号に記載されているポルフィリン化合物、アメリカ合衆国特許第6,208,075号に記載されているプラズマ堆積させたフルオロカーボン・ポリマー、無機酸化物（例えばバナジウム酸化物（VOx）、モリブデン酸化物（MoOx）、ニッケル酸化物（NiOx））などがある。有機ELデバイスで有用であることが報告されている別の正孔注入材料は、ヨーロッパ特許0 891 121 A1と1 029 909 A1に記載されている。
【００７６】
必ずしも必要なわけではないが、正孔輸送層40をアノード30の上方に形成して配置すると有用であることがしばしばある。望ましい正孔輸送材料は、適切な任意の手段（例えば蒸着、スパッタリング、化学蒸着、電気化学的手段、熱転写、レーザーによるドナー材料からの熱転写）で堆積させることができる。正孔輸送層40で有用な正孔輸送材料は周知であり、例えば、芳香族第三級アミンなどの化合物がある。芳香族第三級アミンは、炭素原子（そのうちの少なくとも1つは芳香族環のメンバーである）だけに結合する少なくとも1つの3価窒素原子を含んでいる化合物であると理解されている。芳香族第三級アミンの1つの形態は、アリールアミン（例えばモノアリールアミン、ジアリールアミン、トリアリールアミン、ポリマー・アリールアミン）である。具体的なモノマー・トリアリールアミンは、Klupfelらによってアメリカ合衆国特許第3,180,730号に示されている。1個以上のビニル基で置換された他の適切なトリアリールアミン、および／または少なくとも1つの活性な水素含有基を含む他の適切なトリアリールアミンは、Brantley他によってアメリカ合衆国特許第3,567,450号と第3,658,520号に開示されている。
【００７７】
芳香族第三級アミンのより好ましいクラスは、アメリカ合衆国特許第4,720,432号と第5,061,569号に記載されているように、少なくとも2つの芳香族第三級アミン部分を含むものである。このような化合物としては、構造式（A）：
【化２９】
2008505449.tif 000031
で表わされるものがある。ただし、
Q1とQ2は、独立に、芳香族第三級アミン部分の中から選択され、
Gは、炭素-炭素結合の結合基（例えば、アリーレン基、シクロアルキレン基、アルキレン基など）である。
【００７８】
一実施態様では、Q1とQ2の少なくとも一方は、多環式縮合環構造（例えばナフタレン部分）を含んでいる。Gがアリール基である場合には、Q1とQ2の少なくとも一方は、フェニレン部分、ビフェニレン部分、ナフタレン部分のいずれかであることが好ましい。
【００７９】
構造式（A）に合致するとともに2つのトリアリールアミン部分を含むトリアリールアミンの有用な1つのクラスは、構造式（B）：
【化３０】
2008505449.tif 000032
で表わされる。ただし、
R1とR2は、それぞれ独立に、水素原子、アリール基、アルキル基のいずれかを表わすか、R1とR2は、合わさって、シクロアルキル基を完成させる原子を表わし；
R3とR4は、それぞれ独立にアリール基を表わし、そのアリール基は、構造式（C）：
【化３１】
2008505449.tif 000033
に示したように、ジアリール置換されたアミノ基によって置換されている。ただし、
R5とR6は、独立に、アリール基の中から選択される。一実施態様では、R5とR6のうちの少なくとも一方は、多環式縮合環構造（例えばナフタレン）を含んでいる。
【００８０】
芳香族第三級アミンの別のクラスは、テトラアリールジアミンである。望ましいテトラアリールジアミンとして、構造式（C）に示したように、アリーレン基を通じて結合した2つのジアリールアミノ基が挙げられる。有用なテトラアリールジアミンとしては、一般式（D）：
【化３２】
2008505449.tif 000034
で表わされるものがある。ただし、
それぞれのAreは、独立に、アリーレン基（例えばフェニレン部分またはアントラセン部分）の中から選択され；
nは1〜4の整数であり；
Ar、R7、R8、R9は、独立に、アリール基の中から選択される。
【００８１】
典型的な一実施態様では、Ar、R7、R8、R9のうちの少なくとも1つは多環式縮合構造（例えばナフタレン）である。
【００８２】
上記の構造式A、B、C、Dのさまざまなアルキル部分、アルキレン部分、アリール部分、アリーレン部分は、それぞれ、置換されていてもよい。典型的な置換基としては、アルキル基、アルコキシ基、アリール基、アリールオキシ基、ハロゲン化物（例えばフッ化物、塩化物、臭化物）などがある。さまざまなアルキル部分とアルキレン部分は、一般に、1〜約6個の炭素原子を含んでいる。シクロアルキル部分は、3〜約10個の炭素原子を含むことができるが、一般には5個、または6個、または7個の炭素原子を含んでいる（例えばシクロペンチル環構造、シクロヘキシル環構造、シクロヘプチル環構造）。アリール部分とアリーレン部分は、通常は、フェニル部分とフェニレン部分である。
【００８３】
OLEDデバイスにおける正孔輸送層は、単一の芳香族第三級アミン化合物、または芳香族第三級アミン化合物の混合物から形成することができる。特に、トリアリールアミン（例えば構造式Bを満たすトリアリールアミン）をテトラアリールジアミン（例えば構造式Dに示したもの）と組み合わせて使用することができる。有用な芳香族第三級アミン化合物としては、第1の発光層45において有用であるとして上に示したものが挙げられる。
【００８４】
有用な正孔輸送材料の別のクラスとして、ヨーロッパ特許第1 009 041号に記載されている多環式芳香族化合物がある。さらに、正孔輸送ポリマー材料を使用することができる。それは、例えば、ポリ(N-ビニルカルバゾール)（PVK）、ポリチオフェン、ポリピロール、ポリアニリン、コポリマー（例えばポリ(3,4-エチレンジオキシチオフェン)／ポリ(4-スチレンスルホネート)（PEDOT/PSSとも呼ばれる））などである。
【００８５】
必ずしも必要なわけではないが、OLEDデバイス10では、電子輸送材料を含む有機層（例えば電子輸送層55）が発光層45と50の上に配置されていると好ましい場合がしばしばある。望ましい電子輸送材料は、適切な任意の手段（例えば蒸着、スパッタリング、化学蒸着、電気化学的手段、熱転写、レーザーによるドナー材料からの熱転写）で堆積させることができる。電子輸送層55で用いるのが好ましい電子輸送材料は、金属キレート化オキシノイド系化合物（オキシンそのもの（一般には8-キノリノールまたは8-ヒドロキシキノリンとも呼ばれる）のキレートも含む）である。このような化合物は、電子の注入と輸送を容易にし、優れた性能を示すのを助け、しかも容易に薄膜の形態にすることができる。考えられるオキシノイド系化合物の具体例は、一般式Eを満たすものである。
【００８６】
【化３３】
2008505449.tif 000035
ただし、
Mは金属を表わし；
nは1〜3の整数であり；
Zは、各々独立に、少なくとも2つの縮合芳香族環を有する核を完成させる原子を表わす）。
【００８７】
以上の説明から、金属は、一価、二価、三価の金属が可能であることが明らかである。金属としては、例えばアルカリ金属（リチウム、ナトリウム、カリウムなど）、アルカリ土類金属（ベリリウム、マグネシウム、カルシウムなど）、土類金属（ホウ素、アルミニウムなど）が可能である。一般に、キレート化金属として有用であることが知られている任意の一価、二価、三価の金属を使用することができる。
【００８８】
Zは、少なくとも2つの芳香族縮合環を持っていてそのうちの少なくとも一方はアゾール環またはアジン環である複素環の核を完成させる。必要な場合には、必要なその2つの環に追加の環（例えば脂肪族環と芳香族環の両方）を縮合させることができる。機能の向上なしに分子が大きくなることを避けるため、環の原子数は、通常は18個以下に維持する。
【００８９】
有用なキレート化オキシノイド系化合物の例としては、以下のものがある。
CO-1：アルミニウムトリスオキシン［別名、トリス(8-キノリノラト)アルミニウム(III)］
CO-2：マグネシウムビスオキシン［別名、ビス(8-キノリノラト)マグネシウム(II)］
CO-3：ビス[ベンゾ｛f｝-8-キノリノラト]亜鉛(II)
CO-4：ビス(2-メチル-8-キノリノラト)アルミニウム(III)-μ-オキソ-ビス(2-メチル-8-キノリノラト)アルミニウム(III)
CO-5：インジウムトリスオキシン［別名、トリス(8-キノリノラト)インジウム］
CO-6：アルミニウムトリス(5-メチルオキシン)［別名、トリス(5-メチル-8-キノリノラト)アルミニウム(III)］
CO-7：リチウムオキシン［別名、(8-キノリノラト)リチウム(I)］
CO-8：ガリウムオキシン［別名、トリス(8-キノリノラト)ガリウム(III)］
CO-9：ジルコニウムオキシン［別名、テトラ(8-キノリノラト)ジルコニウム(IV)］
【００９０】
他の電子輸送材料としては、アメリカ合衆国特許第4,356,429号に開示されているさまざまなブタジエン誘導体や、アメリカ合衆国特許第4,539,507号に記載されているさまざまな複素環式蛍光増白剤がある。一般式Gを満たすベンズアゾールも、有用な電子輸送材料である。
【００９１】
他の電子輸送材料としては、ポリマー物質が可能である。それは例えば、ポリフェニレンビニレン誘導体、ポリ-パラ-フェニレン誘導体、ポリフルオレン誘導体、ポリチオフェン、ポリアセチレンや、他の導電性ポリマー有機材料（例えば『導電性分子と導電性ポリマーのハンドブック』、第1〜4巻、H.S. Nalwa編、ジョン・ワイリー＆サンズ社、チチェスター、1997年に記載されているもの）である。
【００９２】
本発明のいくつかの実施態様では、電子輸送層55にモノ-アントラセン誘導体を添加することが有用である。その場合、モノ-アントラセン誘導体は50体積％までの量が存在している。モノ-アントラセン誘導体は、第1の発光層45と第2の発光層50のためのモノ-アントラセン誘導体の候補と同じものの中から選択する。電子輸送層55用に選択するモノ-アントラセン誘導体は、発光層用に選択したモノ-アントラセン誘導体と同じでも異なっていてもよい。
【００９３】
従来技術で一般的なように、上に説明した層のいくつかは、2つ以上の機能を持ちうることが理解されよう。発光層45と50は、OLEDデバイスの性能にとって望ましい正孔輸送特性または電子輸送特性を持つことができる。正孔輸送層40と電子輸送層55の一方または両方は、発光特性も持つことができる。その場合には、望む発光特性を得るのにより少ない数の層で済む。あるいは追加の発光層を用いて有用な追加の発光特性を得ることもできる。例えば電子輸送層55は発光材料を含むことができ、そのことによって第3の発光層となる。この第3の発光層は、スペクトルの黄色〜緑色の部分に発光ピークを持つことができる。このようなデバイスは、赤色の第1の発光層45と、青色の第2の発光層50と、緑色を発光する電子輸送層55とで白色光を提供することができる。このような発光電子輸送層は、安定化効果を付加するために上記のモノ-アントラセン誘導体も含むことができる。
【００９４】
上記の有機EL媒体の材料は、気相法（例えば蒸着、昇華、スパッタリング、化学蒸着、ドナー・エレメントからの熱転写）で堆積させることが好ましい。あるいは有機EL媒体の材料は、流体から（例えば溶媒）堆積させることもできる。そのとき、光学的結合剤を用いて膜の形成を改善する。流体からの堆積は多数の方法で行なうことができる。例えば、インク-ジェット、スピン・コーティング、カーテン・コーティング、スプレー・コーティング、電気化学的堆積などの方法がある。材料がポリマーである場合には、通常は溶媒堆積が好ましいが、他の方法（例えばスパッタリング、電気化学的堆積、電気泳動堆積、ドナー・シートからの熱転写）も利用できる。蒸着または昇華によって堆積させる材料は、タンタル材料からなることの多い昇華用“ボート”から気化させること（例えばアメリカ合衆国特許第6,237,529号に記載されている）や、まず最初にドナー・シートにコーティングし、次いで基板のより近くで昇華させることができる。混合材料からなる層では、別々の昇華用ボートを用いること、または材料をあらかじめ混合し、単一のボートまたはドナー・シートからコーティングすることができる。
【００９５】
電子注入層60がカソードと電子輸送層の間に存在していてもよい。電子注入材料の例としては、アルカリ金属、アルカリ土類金属、アルカリ金属ハロゲン化物（例えば上記のLiF）、アルカリ金属をドープした有機層、アルカリ土類金属をドープした有機層などがある。
【００９６】
本発明の別の一実施態様では、OLEDデバイスがマイクロキャビティ構造を有する。この場合、アノードとカソードの両方とも金属である。一方は実質的に透明かつ反射性であり、他方は反射性かつ半透明である。反射性電極は、Au、Ag、Mg、Ca、またはこれらの合金の中から選択することが好ましい。2つの反射性金属電極が存在しているため、デバイスはマイクロキャビティ構造を有する。この構造内で強い光学的干渉が起こって共鳴状態になる。共鳴波長に近い発光は増幅され、共鳴波長から離れた発光は抑制される。光路長は、有機層の厚さを選択することによって、または電極間に透明なスペーサを配置することによって調節することができる。例えば本発明のOLEDデバイスは、反射性アノードと有機EL媒体の間に配置したITOスペーサを備えており、有機EL媒体の上には半透明なカソードを載せることができる。
【００９７】
本発明をうまく適用できる有機EL媒体層には多数の構成がある。白色光を出す有機EL媒体層の例は、例えば、ヨーロッパ特許第1 187 235号、アメリカ合衆国特許出願公開第2002/0025419 A1号、ヨーロッパ特許第1 182 244号、アメリカ合衆国特許第5,683,823号、第5,503,910号、第5,405,709号、第5,283,182号に記載されている。ヨーロッパ特許第1 187 235号に示してあるように、スペクトルの可視領域に実質的に連続スペクトルを有する白色発光有機EL素子は、合わさって白色光を出す少なくとも2つの異なるドーパントを用意することによって実現できる。そのためには、例えば以下の層：
アノードの上方に配置された正孔注入層と；
正孔注入層の上方に配置されていて、スペクトルの黄色領域の光を出させることを目的として黄色発光ドーパントをドープされている正孔輸送層と；
正孔輸送層の上方に配置されていて、ホスト材料と青色発光ドーパントを含む発光層と；
電子輸送層と
が含まれるようにする。
【実施例】
【００９８】
本発明とその利点は、以下に示す本発明の実施例と比較例によってさらによく理解できよう。以下の説明では、混合された組成物は、従来技術で一般的なように体積％または体積比で表示する。
【００９９】
例１（比較例）
【０１００】
比較用のOLEDデバイスを以下のようにして作った。
【０１０１】
1．きれいなガラス基板に真空中でインジウム-スズ酸化物（ITO）を堆積させ、厚さが85nmの透明な電極を形成した。
【０１０２】
2．上記の準備をしたITOの表面をプラズマ酸素エッチングによって処理した後、プラズマによりフルオロカーボン・ポリマー（CFx）層を0.5nmの厚さに堆積させた。これについてはアメリカ合衆国特許第6,208,075号に記載されている。
【０１０３】
3．上記の準備をした基板に、正孔輸送層（HTL）として、厚さが240nmの4,4'-ビス[N-(1-ナフチル)-N-フェニルアミノ]ビフェニル（NPB）層をさらに真空蒸着した。
【０１０４】
4．加熱したグラファイト・ボート蒸着源を備えるコーティング・ステーションにおいて、2.5％の5,11-ビス(ビフェニル-4-イル)-6,12-ビス(4-t-ブチルフェニル)-3,9-ジ-t-ブチルナフタセン（ドーパント）を含むNPB（ホスト）からなる厚さ20nmの層を基板の上に真空蒸着し、黄色の光を出す第1の発光層（黄色層）を形成した。
【０１０５】
5．2.5％の4-(ジ-p-トリルアミノ)-4'-[(ジ-p-トリルアミノ)スチリル]スチルベン（ドーパント）を含む9-(1-ナフチル)-10-(ビフェニル-4-イル)アントラセン（ホスト）からなる厚さ40nmのコーティングを上記基板の上に蒸着し、青色の光を出す第2の発光層（青色層）を形成した。
【０１０６】
6．加熱したグラファイト・ボート蒸着源を備えるコーティング・ステーションにおいて、トリス(8-キノリノラト)アルミニウム(III)（ALQ）からなる厚さが15nmの電子輸送層を基板の上に真空蒸着した。
【０１０７】
7．別々のタンタル・ボート（そのうちの1つには銀が収容され、1つにはマグネシウムが収容されている）を備えるコーティング・ステーションにおいて、電子輸送層の上に厚さ200nmのカソード層を堆積させた。
【０１０８】
8．次に、このデバイスをドライ・ボックスに移して封止した。
【０１０９】
例２（本発明）
【０１１０】
例1に記載したようにして本発明のOLEDデバイスを作った。ただしステップ4において、ホストをNPBと9-(1-ナフチル)-10-(ビフェニル-4-イル)アントラセンが90：10の混合物にした点が異なっている。
【０１１１】
例３（本発明）
【０１１２】
例1に記載したようにして本発明のOLEDデバイスを作った。ただしステップ4において、ホストをNPBと9-(1-ナフチル)-10-(ビフェニル-4-イル)アントラセンが80：20の混合物にした点が異なっている。
【０１１３】
例４（本発明）
【０１１４】
例1に記載したようにして本発明のOLEDデバイスを作った。ただしステップ4において、ホストをNPBと9-(1-ナフチル)-10-(ビフェニル-4-イル)アントラセンが50：50の混合物にした点が異なっている。
【０１１５】
例５（比較例）
【０１１６】
例1に記載したようにして比較用のOLEDデバイスを作った。ただしステップ4において、ホストをNPBと9-(1-ナフチル)-10-(ビフェニル-4-イル)アントラセンが25：75の混合物にした点が異なっている。
【０１１７】
例６（比較例）
【０１１８】
例1に記載したようにして比較用のOLEDデバイスを作った。ただしステップ4において、ホストを9-(1-ナフチル)-10-(ビフェニル-4-イル)アントラセンだけ（100％）にした点が異なっている。
【０１１９】
結果（例1〜6）
【０１２０】
電極間に20mA/cm2の電流を印加してスペクトルを測定することにより、デバイスをテストした。相対輝度効率は、各例のデバイスの輝度効率（単位はcd/A）を基準となる例1の輝度効率（単位はcd/A）で割った値として定義される。同様に、相対駆動電圧は、各例のデバイスの駆動電圧を基準となる例1の駆動電圧で割った値として定義される。CIExとCIEyに関する変化の大きさは、基準となる例1と比べた場合のCIE色空間における色の変化の大きさである。デバイスを1mA/cm2と40mA/cm2のでテストしてスペクトルを測定することにより、電流の変化に伴うCIEでの色の変化を明らかにした。安定性を調べるため、デバイスを70℃にて20mA/cm2で500時間にわたって作動（エイジング）させた後、輝度とスペクトルを測定して時間ゼロのときの値と比較した。以下の表に結果を示す。
【０１２１】
【表１】
2008505449.tif 000036
【０１２２】
これら例では、第1の発光層において9-(1-ナフチル)-10-(ビフェニル-4-イル)アントラセンがモノ-アントラセン誘導体として機能し、NPBが芳香族アミン誘導体として機能する。上の表からわかるように、黄色層にモノ-アントラセン誘導体を添加すると、安定性が大きく改善され、輝度効率が顕著に増大し、駆動電圧には有意な変化はなく、色に対してはほんのわずかな効果がある。安定性の向上は、動作寿命が長くなることを意味する。しかし黄色発光層にモノ-アントラセン誘導体をKoboriらの実施例にある量（すなわち例5のような75％のアントラセンを）添加すると、色が電流密度に依存する（色のシフト）という望ましくない現象が現われる。本発明により芳香族アミン誘導体に対するモノ-アントラセン誘導体の割合をそれよりも少なくする（例2〜4）と、デバイスの安定性が向上した状態が維持されたままで、電流密度とはほぼ独立な色が得られ、輝度効率が増大する。これらの実施例から、モノ-アントラセン誘導体／芳香族アミン誘導体の組み合わせが黄色発光層で有効に利用され、青色発光層には存在しなくてもよいこともわかる。これらの実施例から、モノ-アントラセン誘導体が50％までだと性能が向上するが、それよりも多い75％という量だと望ましくない色のシフトが起こることもわかる。
【０１２３】
例７（比較例）
【０１２４】
比較用のOLEDデバイスを以下のようにして作った。
【０１２５】
1．きれいなガラス基板に真空中でインジウム-スズ酸化物（ITO）を堆積させ、厚さが85nmの透明な電極を形成した。
【０１２６】
2．上記の準備をしたITOの表面をプラズマ酸素エッチングによって処理した後、プラズマによりCFx層を0.5nmの厚さに堆積させた。
【０１２７】
3．上記の準備をした基板に、正孔輸送層（HTL）として、厚さが240nmのNPB層をさらに真空蒸着した。
【０１２８】
4．加熱したグラファイト・ボート蒸着源を備えるコーティング・ステーションにおいて、2.5％の5,11-ビス(ビフェニル-4-イル)-6,12-ビス(4-t-ブチルフェニル)-3,9-ジ-t-ブチルナフタセン（ドーパント）を含むNPB（ホスト）からなる厚さ20nmの層を基板の上に真空蒸着し、黄色の光を出す第1の発光層（黄色層）を形成した。
【０１２９】
5．2.5％の4-(ジ-p-トリルアミノ)-4'-[(ジ-p-トリルアミノ)スチリル]スチルベンを含む9-(1-ナフチル)-10-(ビフェニル-4-イル)アントラセンからなる厚さ40nmのコーティングを上記基板の上に蒸着し、青色の光を出す第2の発光層（青色層）を形成した。
【０１３０】
6．加熱したグラファイト・ボート蒸着源を備えるコーティング・ステーションにおいて、ALQからなる厚さ15nmの電子輸送層を基板の上に真空蒸着した。
【０１３１】
7．別々のタンタル・ボート（そのうちの1つには銀が収容され、1つにはマグネシウムが収容されている）を備えるコーティング・ステーションにおいて、電子輸送層の上に厚さ200nmのカソード層を堆積させた。このカソード層は、マグネシウムと銀の原子比が10：1であった。
【０１３２】
8．次に、このデバイスをドライ・ボックスに移して封止した。
【０１３３】
例８（本発明）
【０１３４】
例7に記載したようにして本発明のOLEDデバイスを作った。ただしステップ4において、ホストをNPBと9-(1-ナフチル)-10-(ビフェニル-4-イル)アントラセンが90：10の混合物にした点が異なっている。
【０１３５】
例９（本発明）
【０１３６】
例7に記載したようにして本発明のOLEDデバイスを作った。ただしステップ4において、ホストをNPBと9-(1-ナフチル)-10-(ビフェニル-4-イル)アントラセンが60：40の混合物にした点が異なっている。
【０１３７】
例１０（本発明）
【０１３８】
例7に記載したようにして本発明のOLEDデバイスを作った。ただしステップ6において、電子輸送層をALQと9-(1-ナフチル)-10-(ビフェニル-4-イル)アントラセンが90：10の混合物にした点が異なっている。
【０１３９】
例１１（本発明）
【０１４０】
例7に記載したようにして本発明のOLEDデバイスを作った。ただしステップ4において、ホストをNPBと9-(1-ナフチル)-10-(ビフェニル-4-イル)アントラセンが90：10の混合物にし、ステップ6において、電子輸送層をALQと9-(1-ナフチル)-10-(ビフェニル-4-イル)アントラセンが90：10の混合物にした点が異なっている。
【０１４１】
例１２（本発明）
【０１４２】
例7に記載したようにして本発明のOLEDデバイスを作った。ただしステップ4において、ホストをNPBと9-(1-ナフチル)-10-(ビフェニル-4-イル)アントラセンが60：40の混合物にし、ステップ6において、電子輸送層をALQと9-(1-ナフチル)-10-(ビフェニル-4-イル)アントラセンが60：40の混合物にした点が異なっている。
【０１４３】
結果（例7〜12）
【０１４４】
例1〜6に関して説明したようにしてデバイスをテストした。以下の表に結果を示す。相対的測定値は、例7を基準にしている。ただし、各例で500時間にわたってエイジングさせた後の相対輝度は、その例における時間ゼロのときの値と比較してある。
【０１４５】
【表２】
2008505449.tif 000037
【０１４６】
上の表からわかるように、黄色層と電子輸送層の一方または両方にモノ-アントラセン誘導体を添加すると輝度効率とデバイスの安定性が改善されるが、電流密度に依存した許容できない色のシフトは生じない。これは、モノ-アントラセン誘導体／芳香族アミン誘導体の組み合わせが黄色発光層と電子輸送層で有効に利用され、青色発光層には存在しなくてもよいことを示している。
【０１４７】
例１３（比較例）
【０１４８】
比較用のOLEDデバイスを以下のようにして作った。
【０１４９】
1．きれいなガラス基板に真空中でインジウム-スズ酸化物（ITO）を堆積させ、厚さが85nmの透明な電極を形成した。
【０１５０】
2．上記の準備をしたITOの表面をプラズマ酸素エッチングによって処理した後、プラズマによりCFx層を0.5nmの厚さに堆積させた。
【０１５１】
3．上記の準備をした基板に、正孔輸送層（HTL）として、厚さが240nmのNPB層をさらに真空蒸着した。
【０１５２】
4．加熱したグラファイト・ボート蒸着源を備えるコーティング・ステーションにおいて、2.5％の5,11-ビス(ビフェニル-4-イル)-6,12-ビス(4-t-ブチルフェニル)-3,9-ジ-t-ブチルナフタセン（ドーパント）を含むNPB（ホスト）からなる厚さが30nmの層を基板の上に真空蒸着し、黄色の光を出す第1の発光層（黄色層）を形成した。
【０１５３】
5．94％の9-(1-ナフチル)-10-(ビフェニル-4-イル)アントラセンと、7％のNPBと、1.0％のテトラ-t-ブチルペリレンからなる厚さ40nmのコーティングを上記基板の上に蒸着し、青色の光を出す第2の発光層（青色層）を形成した。
【０１５４】
6．加熱したグラファイト・ボート蒸着源を備えるコーティング・ステーションにおいて、ALQからなる厚さ10nmの電子輸送層を基板の上に真空蒸着した。
【０１５５】
7．フッ化リチウムからなる厚さ1.0nmの層を上記基板の上に蒸着した後、アルミニウムからなる厚さ200nmの層を蒸着してカソード層を形成した。
【０１５６】
8．次に、このデバイスをドライ・ボックスに移して封止した。
【０１５７】
例１４（本発明）
【０１５８】
例13に記載したようにして本発明のOLEDデバイスを作った。ただしステップ4において、ホストを95％のNPBと5％の9-(1-ナフチル)-10-(ビフェニル-4-イル)アントラセンにした点が異なっている。
【０１５９】
例１５（本発明）
【０１６０】
例13に記載したようにして本発明のOLEDデバイスを作った。ただしステップ4において、ホストを90％のNPBと10％の9-(1-ナフチル)-10-(ビフェニル-4-イル)アントラセンにした点が異なっている。
【０１６１】
例１６（本発明）
【０１６２】
例13に記載したようにして本発明のOLEDデバイスを作った。ただしステップ4において、ホストを80％のNPBと20％の9-(1-ナフチル)-10-(ビフェニル-4-イル)アントラセンにした点が異なっている。
【０１６３】
例１７（本発明）
【０１６４】
例13に記載したようにして本発明のOLEDデバイスを作った。ただしステップ4において、ホストを50％のNPBと50％の9-(1-ナフチル)-10-(ビフェニル-4-イル)アントラセンにした点が異なっている。
【０１６５】
結果（例13〜17）
【０１６６】
電極間に20mA/cm2の電流を印加してスペクトルを測定することにより、デバイスをテストした。以下の表に結果を示す。これは、例1〜6に関して計算したのと同様のものである。相対的な測定値は例13を基準にしている。寿命に関しては、強度を80 mA/cm2という一定電流における時間の関数としてモニターした。相対寿命は、例のデバイスの輝度が初期値の半分に低下するまでの時間を、基準となる例13のデバイスの輝度が初期値の半分に低下するまでの時間で割った値として定義する。
【０１６７】
【表３】
2008505449.tif 000038
【０１６８】
Koboriらは、アルカリ金属ハロゲン化物からなる電子注入層を備えるマグネシウム-銀製カソードを電子注入層なしの同じ電極に変えると、出る光の色が劇的に変化して白色からオレンジ色になったことを報告している。表3に、アルカリ金属ハロゲン化物からなる電子注入層を備えるアルミニウム製カソードで得られたデータを示してある。前2つの表には、電子注入層なしのマグネシウム-銀製カソードで得られたデータを示してある。色の劇的なシフトは見られず、寿命が延びるという好ましい効果が維持されている。
【０１６９】
本発明を好ましい実施態様を特に参照して詳細に説明してきたが、本発明の精神および範囲の中でさまざまな変形や変更をなしうることが理解されよう。
【図面の簡単な説明】
【０１７０】
【図１】本発明の第1の実施態様によるOLEDデバイスの断面図である。
【符号の説明】
【０１７１】
10    OLEDデバイス
20    基板
25    カラー・フィルタ
30    アノード
35    正孔注入層
40    正孔輸送層
45    発光層
50    発光層
55    電子輸送層
60    電子注入層
70    有機EL素子
90    カソード
【図１】
2008505449.tif 000045
【国際調査報告】
2008505449.tif 000046
2008505449.tif 000047